(57)【要約】【課題】剛性および耐クリープ性に優れた樹脂製の衣料用ワイヤーを提供すること。【解決手段】（イ）テレフタル酸単位を５０〜１００モル％含有するジカルボン酸単位（ａ）と、炭素数６〜１８の脂肪族アルキレンジアミン単位を５０〜１００モル％含有するジアミン単位（ｂ）とからなるポリアミド（Ｉ）、または（ロ）該ポリアミド（Ｉ）１００重量部に対して、無機フィラー（ＩＩ）および／または有機フィラー（ＩＩＩ）５〜１００重量部を配合してなるポリアミド組成物からなる衣料用ワイヤー。【選択図】  図１
2004183111.tif 000002
【特許請求の範囲】
【請求項１】
テレフタル酸単位を５０〜１００モル％含有するジカルボン酸単位（ａ）と、炭素数６〜１８の脂肪族アルキレンジアミン単位を５０〜１００モル％含有するジアミン単位（ｂ）とからなるポリアミド（Ｉ）からなる衣料用ワイヤー。
【請求項２】
テレフタル酸単位を５０〜１００モル％含有するジカルボン酸単位（ａ）と、炭素数６〜１８の脂肪族アルキレンジアミン単位を５０〜１００モル％含有するジアミン単位（ｂ）とからなるポリアミド（Ｉ）１００重量部に対して、無機フィラ−（ＩＩ）および／または有機フィラー（ＩＩＩ）５〜１００重量部を配合してなるポリアミド組成物からなる衣料用ワイヤー。
【請求項３】
無機フィラー（ＩＩ）が、マイカ、ゾノトライトウィスカ、ワラストナイトウィスカ、ホウ酸アルミニウムウィスカからなる群より選ばれる少なくとも１種である請求項２に記載の衣料用ワイヤー。
【請求項４】
有機フィラー（ＩＩＩ）が、炭素繊維および／またはアラミド繊維である請求項２に記載の衣料用ワイヤー。
【請求項５】
炭素数６〜１８の脂肪族アルキレンジアミン単位が、１，９−ノナンジアミン単位および／または２−メチル−１，８−オクタンジアミン単位である請求項１〜４のいずれか１項記載の衣料用ワイヤー。
【請求項６】
長さ方向に垂直な方向における断面形状の少なくとも一部が、以下の条件（１）および（２）を満足する請求項１〜５のいずれか１項に記載の衣料用ワイヤー。
（１）外径のアスペクト比が１．５〜１０である。
（２）長径方向を上下方向としたとき、上下の両端部に幅広の領域Ｅ１とＥ２を有し、中央部分に該領域Ｅ１とＥ２と連続する幅薄の領域Ｃを有する。
【請求項７】
カップを有する衣類用のワイヤーである請求項１〜６のいずれか１項に記載の衣料用ワイヤー。
【発明の詳細な説明】
【０００１】
【発明の属する技術分野】
本発明は、特定のポリアミドからなる下着や水着など使用される衣料用ワイヤーに関する。
【０００２】
【従来の技術】
従来より、ブラジャー、ブラキャミソール、レオタード、水着、スポーツウェア等の乳房受け用のカップを有する衣類においては、カップ部の下部の縁部などにワイヤー補強材を組み込むことが広く行われている。このようなワイヤー補強材として従来一般的に用いられているものはスチール等を使用した金属製ワイヤーである。金属製ワイヤーのメリットとしては、剛性が高くかつ耐クリープ性に優れているため、長期間の装着後に変形が小さいことが挙げられる。
しかし、金属製ワイヤーに関しては、重量が重くなること、ワイヤーを硬く感じること、水分等の影響を受けて錆びやすいこと、洗濯時等に受ける負荷によってワイヤーが折れ、その部分でカップ部の布を突き破って突出する恐れがあることなどの問題点が指摘されている。そこで、近年では、金属製ワイヤーに代わり、軽量化やソフト感などを求めて、樹脂材料からなるワイヤー補強材が提案されている。
【０００３】
樹脂製ワイヤー補強材としては、例えば、ポリエステル系樹脂、ポリアセタール系樹脂やポリカーボネート系樹脂からなるもの（特許文献１；特開昭６３−５６４３９号公報参照）、ポリエーテルエーテルケトンやポリエーテルスルホンからなるもの（特許文献２；特開２００１−１３１８０６号公報参照）、ポリエーテルイミドからなるもの（特許文献３；特開２００１−３４８７０４号公報参照）が提案されているが、ワイヤー補強材に必要な剛性および耐クリープ性について未だ満足なものが得られていないのが実状である。
【０００４】
【特許文献１】
特開昭６３−５６４３９号公報
【特許文献２】
特開２００１−１３１８０６号公報
【特許文献３】
特開２００１−３４８７０４号公報
【０００５】
【発明が解決しようとする課題】
しかして、本発明の目的は、剛性および耐クリープ性に優れた樹脂製の衣料用ワイヤーを提供することである。
【０００６】
【課題を解決するための手段】
本発明者らは、上記の課題を解決するために鋭意検討した結果、特定のポリアミドからなる衣料用ワイヤーが、剛性および耐クリープ性に優れたものであることを見出し、本発明を完成させるに至った。
【０００７】
すなわち、本発明は、テレフタル酸単位を５０〜１００モル％含有するジカルボン酸単位（ａ）と、炭素数６〜１８の脂肪族アルキレンジアミン単位を５０〜１００モル％含有するジアミン単位（ｂ）から構成されるポリアミド（Ｉ）からなる衣料用ワイヤーを提供する。
また、本発明は、上記したポリアミド（Ｉ）１００重量部に対して、無機フィラー（ＩＩ）および／または有機フィラー（ＩＩＩ）５〜１００重量部を配合してなるポリアミド組成物からなる衣料用ワイヤーを提供する。
【０００８】
【発明の実施の形態】
本発明で使用するポリアミド（Ｉ）を構成するジカルボン酸単位（ａ）は、テレフタル酸単位を５０〜１００モル％含有する。ジカルボン酸単位（ａ）におけるテレフタル酸単位の含有率が５０モル％未満の場合には、得られる衣料用ワイヤーの剛性が低下する。ジカルボン酸単位（ａ）におけるテレフタル酸単位の含有率は、６０〜１００モル％の範囲内であることが好ましく、７５〜１００モル％の範囲内であることがより好ましく、９０〜１００モル％の範囲内であることがさらに好ましい。
【０００９】
ジカルボン酸単位（ａ）は、５０モル％以下であれば、テレフタル酸単位以外の他のジカルボン酸単位を含んでいてもよい。かかる他のジカルボン酸単位としては、マロン酸、ジメチルマロン酸、コハク酸、グルタル酸、アジピン酸、２−メチルアジピン酸、トリメチルアジピン酸、ピメリン酸、２，２−ジメチルグルタル酸、３，３−ジエチルコハク酸、アゼライン酸、セバシン酸、スベリン酸等の脂肪族ジカルボン酸；１，３−シクロペンタンジカルボン酸、１，４−シクロヘキサンジカルボン酸等の脂環式ジカルボン酸；イソフタル酸、２，６−ナフタレンジカルボン酸、２，７−ナフタレンジカルボン酸、１，４−ナフタレンジカルボン酸、１，４−フェニレンジオキシジ酢酸、１，３−フェニレンジオキシジ酢酸、ジフェン酸、４，４’−オキシジ安息香酸、ジフェニルメタン−４，４’−ジカルボン酸、ジフェニルスルホン−４，４’−ジカルボン酸、４，４’−ビフェニルジカルボン酸等の芳香族ジカルボン酸から誘導される単位を挙げることができ、これらのうちの１種または２種以上を使用することができる。これらのなかでも芳香族ジカルボン酸から誘導される単位が好ましい。ジカルボン酸単位（ａ）におけるこれらの他のジカルボン酸単位の含有率は、４０モル％以下であることが好ましく、２５モル％以下であることがより好ましく、１０モル％以下であることがさらに好ましい。また、トリメリット酸、トリメシン酸、ピロメリット酸などの多価カルボン酸から誘導される単位を、溶融成形が可能な範囲内で含んでいてもよい。
【００１０】
本発明で使用するポリアミド（Ｉ）を構成するジアミン単位（ｂ）は、炭素数６〜１８の脂肪族アルキレンジアミン単位を５０〜１００モル％含有している。
炭素数６〜１８の脂肪族アルキレンジアミン単位を上記の割合で含有するポリアミドを使用すると、耐クリープ性、靱性、成形性、軽量性に優れた衣料用ワイヤーが得られる。
ジアミン単位（ｂ）における、炭素数６〜１８の脂肪族アルキレンジアミン単位の含有率は、６０〜１００モル％であることが好ましく、７５〜１００モル％であることがより好ましく、９０〜１００モル％であることがさらに好ましい。
【００１１】
炭素数６〜１８の脂肪族アルキレンジアミン単位としては、例えば、１，６−ヘキサンジアミン、１，７−ヘプタンジアミン、１，８−オクタンジアミン、１，９−ノナンジアミン、１，１０−デカンジアミン、１，１１−ウンデカンジアミン、１，１２−ドデカンジアミン等の直鎖状脂肪族アルキレンジアミン；１−ブチル−１，２−エタンジアミン、１，１−ジメチル−１，４−ブタンジアミン、１−エチル−１，４−ブタンジアミン、１，２−ジメチル−１，４−ブタンジアミン、１，３−ジメチル−１，４−ブタンジアミン、１，４−ジメチル−１，４−ブタンジアミン、２，３−ジメチル−１，４−ブタンジアミン、２−メチル−１，５−ペンタンジアミン、３−メチル−１，５−ペンタンジアミン、２，５−ジメチル−１，６−ヘキサンジアミン、２，４−ジメチル−１，６−ヘキサンジアミン、３，３−ジメチル−１，６−ヘキサンジアミン、２，２−ジメチル−１，６−ヘキサンジアミン、２，２，４−トリメチル−１，６−ヘキサンジアミン、２，４，４−トリメチル−１，６−ヘキサンジアミン、２，４−ジエチル−１，６−ヘキサンジアミン、２，２−ジメチル−１，７−ヘプタンジアミン、２，３−ジメチル−１，７−ヘプタンジアミン、２，４−ジメチル−１，７−ヘプタンジアミン、２，５−ジメチル−１，７−ヘプタンジアミン、２−メチル−１，８−オクタンジアミン、３−メチル−１，８−オクタンジアミン、４−メチル−１，８−オクタンジアミン、１，３−ジメチル−１，８−オクタンジアミン、１，４−ジメチル−１，８−オクタンジアミン、２，４−ジメチル−１，８−オクタンジアミン、３，４−ジメチル−１，８−オクタンジアミン、４，５−ジメチル−１，８−オクタンジアミン、２，２−ジメチル−１，８−オクタンジアミン、３，３−ジメチル−１，８−オクタンジアミン、４，４−ジメチル−１，８−オクタンジアミン、５−メチル−１，９−ノナンジアミン等の分岐鎖状脂肪族アルキレンジアミンなどから誘導される単位を挙げることができ、これらのうち１種または２種以上を使用することができる。
【００１２】
上記の脂肪族アルキレンジアミン単位の中でも、摺動性、耐熱性、成形性、低吸水性、軽量性により優れたポリアミド組成物を得る観点から、１，６−ヘキサンジアミン、１，８−オクタンジアミン、２−メチル−１，８−オクタンジアミン、１，９−ノナンジアミン、１，１０−デカンジアミン、１，１１−ウンデカンジアミン、１，１２−ドデカンジアミンから誘導される単位が好ましく、１，９−ノナンジアミン単位および／または２−メチル−１，８−オクタンジアミン単位がより好ましい。１，９−ノナンンジアミン単位および２−メチル−１，８−オクタンジアミン単位を併用する場合には、１，９−ノナンンジアミン単位：２−メチル−１，８−オクタンジアミン単位のモル比は、１００：０〜５０：５０であることが好ましく、９５：５〜６０：４０であることがより好ましい。
【００１３】
上記のジアミン単位（ｂ）は、５０モル％以下であれば、炭素数６〜１８の脂肪族アルキレンジアミン単位以外の他のジアミン単位を含有していてもよい。該他のジアミン単位としては、例えば、エチレンジアミン、プロピレンジアミン、１，４−ブタンジアミン等の脂肪族ジアミン；シクロヘキサンジアミン、メチルシクロヘキサンジアミン、イソホロンジアミン、ノルボルナンジメチルアミン、トリシクロデカンジメチルアミン等の脂環式ジアミン；ｐ−フェニレンジアミン、ｍ−フェニレンジアミン、ｐ−キシリレンジアミン、ｍ−キシリレンジアミン、４，４’−ジアミノジフェニルメタン、４，４’−ジアミノジフェニルスルホン、４，４’−ジアミノジフェニルエーテル等の芳香族ジアミンなどから誘導される単位を挙げることができ、これらのうち１種または２種以上を使用することができる。これらの他のジアミン単位の含有率は、４０モル％以下であることが好ましく、２５モル％以下であることがより好ましく、１０モル％以下であることがさらに好ましい。
【００１４】
また、上記のポリアミド（Ｉ）にはアミノカルボン酸単位を含ませることもできる。該アミノカルボン酸単位としては、例えば、カプロラクタム、ラウリルラクタム等のラクタム；１−アミノラウリン酸、１−アミノドデシル酸等のアミノカルボン酸などから誘導される単位を挙げることができる。アミノカルボン酸単位の含有率は、ポリアミド（Ｉ）の全ジカルボン酸単位に基づいて４０モル％以下であることが好ましく、２０モル％以下であることがより好ましい。
【００１５】
本発明で使用するポリアミド（Ｉ）は、その分子鎖の末端基の１０％以上が末端封止剤により封止されていることが好ましい。分子鎖の末端基が末端封止剤により封止されている割合（末端封止率）は、４０％以上であることがより好ましく、６０％以上であることがさらに好ましい。末端封止率が１０％以上のポリアミドを使用すると、耐薬品性等に優れた衣料用ワイヤ−が得られる。
【００１６】
ポリアミド（Ｉ）の末端封止率は、ポリアミドに存在するカルボキシル基末端、アミノ基末端および末端封止剤によって封止された末端基の数をそれぞれ測定し、下記の式（１）に従って求めることができる。各末端基の数は、１Ｈ−ＮＭＲにより、各末端基に対応する特性シグナルの積分値より求めるのが精度、簡便さの点で好ましい。
【００１７】
末端封止率（％）＝［（Ａ−Ｂ）／Ａ］×１００      （１）
〔式中、Ａは分子鎖の末端基の総数（これは通常、ポリアミド分子の数の２倍に等しい）を表し、Ｂは封止されずに残ったカルボキシル基末端およびアミノ基末端の合計数を表す。〕
【００１８】
末端封止剤としては、ポリアミド末端のアミノ基またはカルボキシル基との反応性を有する単官能性の化合物であれば特に制限はないが、反応性および封止末端の安定性などの点から、モノカルボン酸またはモノアミンが好ましく、取扱いの容易さなどの点から、モノカルボン酸がより好ましい。その他、酸無水物、モノイソシアネ−ト、モノ酸ハロゲン化物、モノエステル類、モノアルコ−ル類などを末端封止剤として使用することもできる。
【００１９】
末端封止剤として使用されるモノカルボン酸としては、アミノ基との反応性を有するものであれば特に制限はなく、例えば、酢酸、プロピオン酸、酪酸、吉草酸、カプロン酸、カプリル酸、ラウリン酸、トリデカン酸、ミリスチン酸、パルミチン酸、ステアリン酸、ピバリン酸、イソ酪酸等の脂肪族モノカルボン酸；シクロヘキサンカルボン酸等の脂環式モノカルボン酸；安息香酸、トルイル酸、α−ナフタレンカルボン酸、β−ナフタレンカルボン酸、メチルナフタレンカルボン酸、フェニル酢酸等の芳香族モノカルボン酸；これらの任意の混合物などを挙げることができる。これらのなかでも、反応性、封止末端の安定性、価格などの点から、酢酸、プロピオン酸、酪酸、吉草酸、カプロン酸、カプリル酸、ラウリン酸、トリデカン酸、ミリスチン酸、パルミチン酸、ステアリン酸、安息香酸が好ましい。
【００２０】
末端封止剤として使用されるモノアミンとしては、カルボキシル基との反応性を有するものであれば特に制限はなく、例えば、メチルアミン、エチルアミン、プロピルアミン、ブチルアミン、ヘキシルアミン、オクチルアミン、デシルアミン、ステアリルアミン、ジメチルアミン、ジエチルアミン、ジプロピルアミン、ジブチルアミン等の脂肪族モノアミン；シクロヘキシルアミン、ジシクロヘキシルアミン等の脂環式モノアミン；アニリン、トルイジン、ジフェニルアミン、ナフチルアミン等の芳香族モノアミン；これらの任意の混合物などを挙げることができる。これらのなかでも、反応性、沸点、封止末端の安定性、価格などの点から、ブチルアミン、ヘキシルアミン、オクチルアミン、デシルアミン、ステアリルアミン、シクロヘキシルアミン、アニリンが好ましい。
【００２１】
本発明で使用するポリアミド（Ｉ）は、結晶性ポリアミドを製造する方法として知られている任意の方法を用いて製造することができる。例えば、酸クロライドとジアミンを原料とする溶液重合法または界面重合法、ジカルボン酸とジアミンを原料とする溶融重合法、固相重合法、溶融押出重合法などの方法により製造することができる。
【００２２】
ポリアミド（Ｉ）を製造するに際して、前記の末端封止剤の他に、例えば、触媒として、リン酸、亜リン酸、次亜リン酸、それらの塩またはエステルなどを使用することができる。上記の塩またはエステルとしては、リン酸、亜リン酸または次亜リン酸とカリウム、ナトリウム、マグネシウム、バナジウム、カルシウム、亜鉛、コバルト、マンガン、錫、タングステン、ゲルマニウム、チタン、アンチモン等の金属との塩；リン酸、亜リン酸または次亜リン酸のアンモニウム塩；リン酸、亜リン酸または次亜リン酸のエチルエステル、イソプロピルエステル、ブチルエステル、ヘキシルエステル、イソデシルエステル、オクタデシルエステル、デシルエステル、ステアリルエステル、フェニルエステルなどを挙げることができる。
【００２３】
本発明で使用するポリアミド（Ｉ）は、濃硫酸中３０℃の条件下で測定した極限粘度［η］が、０．６〜２．５ｄｌ／ｇであることが好ましく、０．７〜２．３ｄｌ／ｇであることがより好ましく、０．８〜２．０ｄｌ／ｇであることがさらに好ましい。極限粘度が０．６ｄｌ／ｇ未満のポリアミドを使用すると、得られる衣料用ワイヤ−の力学物性が低下し、２．５ｄｌ／ｇより大きいポリアミドを使用すると、ポリアミドの流動性が低下し、満足な形状の衣料用ワイヤ−を得ることができない場合がある。
【００２４】
本発明で使用するポリアミド（Ｉ）には、無機フィラー（ＩＩ）および／または有機フィラー（ＩＩＩ）を配合して、ポリアミド組成物として使用することができる。
剛性および耐クリープ性がより向上した衣料用ワイヤーを得ることができるので、無機フィラー（ＩＩ）および／または有機フィラー（ＩＩＩ）の配合量は、ポリアミド（Ｉ）の１００重量部に対して、５〜１００重量部であることが好ましく、１０〜５０重量部であることがより好ましい。
なお、無機フィラー（ＩＩ）と有機フィラー（ＩＩＩ）を併用する場合には、両者の合計重量が、ポリアミド（Ｉ）の１００重量部に対して、５〜１００重量部であることが好ましく、１０〜５０重量部であることがより好ましい。
【００２５】
無機フィラー（ＩＩ）としては、例えば、ガラス繊維、ホウ素繊維等の繊維状の無機充填材；ガラスフレーク、マイカ等のフレーク状の無機充填材；ゾノトライトウィスカ、ワラストナイトウィスカ、ホウ酸アルミニウムウィスカ、チタン酸カリウムウィスカ、酸化亜鉛ウィスカ、酸化チタンウィスカ、炭化ケイ素ウィスカ、窒化ケイ素ウィスカ等の針状の無機充填材；タルク、カオリン、クレー、炭酸カルシウム、シリカ、モンモリロナイト等の粉末状の無機充填材などを挙げることができる。無機フィラー（ＩＩ）としては、剛性および耐クリープ性がより優れた衣料用ワイヤーが得られることから、フレーク状または針状のものが好ましく、マイカ、ゾノトライトウィスカ、ワラストナイトウィスカ、ホウ酸アルミニウムウィスカがより好ましい。
【００２６】
有機フィラー（ＩＩＩ）としては、例えば、炭素繊維、アラミド繊維、グラファイト、液晶ポリエステル繊維などを挙げることができるが、この中でも炭素繊維および／またはアラミド繊維が本発明の衣料用ワイヤーにおける剛性および耐クリープ性が優れたものになる点から好ましい。
【００２７】
また、本発明で使用するポリアミド（Ｉ）には、必要に応じて、従来から公知の銅系安定剤、ヒンダードフェノ−ル系酸化防止剤、ヒンダードアミン系酸化防止剤、リン系酸化防止剤、チオ系酸化防止剤、着色剤、紫外線吸収剤、光安定化剤、帯電防止剤、滑剤、結晶核剤、難燃剤等の添加剤；ＰＡ６１２、ＰＡ１２等の脂肪族ポリアミド、ＰＰＳ（ポリフェニレンサルファイド）、ＰＰＥ（ポリフェニレンエーテル）、ＬＣＰ（液晶ポリマー）等の他種ポリマ−などを含有させることもできる。
【００２８】
本発明の衣料用ワイヤーの長さ方向に垂直な方向における断面形状は、長方形状、楕円状、多角形状などの種々の形状をとり得るが、衣料用ワイヤーの少なくとも一部について、長さ方向に垂直な方向における断面形状が、以下の条件（１）および（２）を満足することが、該衣料用ワイヤーの剛性を保ちつつ、かつ装着時にソフト感が発現するので好ましい。
（１）外径のアスペクト比が１．５〜１０である。
（２）長径方向を上下方向としたとき、上下の両端部に幅広の領域Ｅ１とＥ２を有し、中央部分に該領域Ｅ１とＥ２と連続する幅薄の領域Ｃを有する。
【００２９】
本発明の衣料用ワイヤーの、長さ方向に垂直な方向における断面形状のうち、衣料用ワイヤーの少なくとも一部を構成する、上記した好ましい断面形状の一例を図１に示す。図１の断面形状は、長径方向を上下方向としたとき、上下の両端部に幅広の四角形状の領域Ｅ１とＥ２を有し、中央部分に該領域Ｅ１とＥ２と連続する幅薄の四角形状の領域Ｃを有している。該断面形状において、幅広の領域Ｅ１とＥ２の幅をそれぞれＴ１、Ｔ１’とし、幅薄の領域Ｃの幅をＴ２としたとき、これらの比率は、剛性とソフトな装着感の双方を効率よく発現させることができる点から、以下の関係を満足することが好ましい。
Ｔ２／Ｔ１＝０．６〜０．８  かつ
Ｔ２／Ｔ１’＝０．６〜０．８
【００３０】
また、図１に示される断面形状において、長径方向を上下方向とした場合の幅広の領域Ｅ１とＥ２の高さをそれぞれＨ１、Ｈ３とし、幅薄の領域Ｃの高さをＨ２としたとき、これらの比率は、剛性とソフトな装着感の双方を効率よく発現させることができる点から、以下の関係を満足することが好ましい。
Ｈ２／（Ｈ１＋Ｈ２＋Ｈ３）＝０．３〜０．８
【００３１】
さらに、断面形状の外径に関して、長径方向を上下方向とした場合、高さ（Ｈ１＋Ｈ２＋Ｈ３）と幅（Ｔ１またはＴ１’のうちの大きい方）の比率（アスペクト比）は、剛性とソフトな装着感の双方を効率よく発現させることができる点から、１．５〜１０の範囲内であることが好ましい。断面形状の外径のアスペクト比は、衣料用ワイヤーを一体化した衣料のデザイン面から、２〜５の範囲内であることがより好ましく、２〜４の範囲内であることがさらに好ましい。
【００３２】
また、図２は、本発明の衣料用ワイヤーの平面形状の一例を示している。
図２には、ブラジャー用ワイヤーとして使用される場合の、本発明の衣料用ワイヤーの一般的な形状が示されており、円弧状の平面形状をなしている。
本図において、ＡとＢの比率（Ａ／Ｂ）は、通常１．９〜３．７、好ましくは２．１〜３．５の範囲である。
【００３３】
本発明の衣料用ワイヤーは、上記のポリアミド（Ｉ）またはポリアミド組成物を使用して、用途、形状などに応じて、射出成形、押出成形、プレス成形、カレンダー成形などの一般に熱可塑性組成物に対して用いられている成形方法によって製造することができるが、該衣料用ワイヤーの断面形状を任意の形状にできる点から、射出成形または押出成形で製造することが好ましく、射出成形で製造することがより好ましい。
【００３４】
また、本発明の衣料用ワイヤーは、上記のポリアミド（Ｉ）またはポリアミド組成物からなる層と他の材料からなる層を有する多層構造体から構成されるものであってもよい。他の材料としては、例えば、ポリブチレンテレフタレート、ポリカーボネート、ポリフェニレンスルフィド、液晶ポリエステル等の合成樹脂；鉄、アルミニウム、銅等の金属；セラミックスなどが挙げられる。多層構造体の層構成は特に制限されるものでなく、上記のポリアミド（Ｉ）またはポリアミド組成物からなる層と他の材料からなる層が１層ずつ張り合わされた構造の２層構造体、他の材料からなる層（芯）の周囲を上記のポリアミド（Ｉ）またはポリアミド組成物からなる層（鞘）で被覆した構造の２層構造体、他の材料からなる２つの層（表面層）の間に上記のポリアミド（Ｉ）またはポリアミド組成物からなる層（中間層）を有する３層構造体、上記のポリアミド（Ｉ）またはポリアミド組成物からなる２つの層（表面層）の間に他の材料からなる層（中間層）を有する３層構造体、他の材料からなる２つ以上の層と上記のポリアミド（Ｉ）またはポリアミド組成物からなる２つ以上の層を有する多層構造体などが挙げられる。
このような多層構造体は、２色射出成形や共押出成形などの公知の製造法によって製造することができる。
【００３５】
本発明の衣料用ワイヤーは、剛性および耐クリ−プ性に優れていることから、ブラジャー、ブラキャミソール、レオタード、水着、スポーツウェア等の乳房受け用のカップを有する衣類用のワイヤーとして有用である。
【００３６】
【実施例】
以下に本発明を実施例により具体的に説明するが、本発明はこれらの実施例により何ら限定されるものではない。
なお、以下の実施例および比較例において、衣料用ワイヤーの作製並びに、該衣料用ワイヤーの平面方向への開きに要する応力（剛性の指標）、該衣料用ワイヤーの垂直方向への開きに要する応力（柔軟性の指標）および耐クリープ性の測定は下記の方法により行った。
【００３７】
衣料用ワイヤーの作製：
日精樹脂工業株式会社製の８０トン射出成形機を使用して、所定のシリンダー温度［３３０℃（実施例）または２７０℃（比較例）］および所定の金型温度［１５０℃（実施例）または８０℃（比較例）］の条件下で、図２において、Ａ＝６０ｍｍ、Ｂ＝１２０ｍｍである平面形状を有し、かつ長さ方向に垂直な方向における断面形状が、図１において、Ｈ１＝１．１ｍｍ、Ｈ２＝１．８ｍｍ、Ｈ３＝１．１ｍｍ、Ｔ１＝１．５ｍｍ、Ｔ１’＝１．５ｍｍ、Ｔ２＝１．１ｍｍである衣料用ワイヤー（ブラジャー用ワイヤー）をそれぞれ作製した。
【００３８】
衣料用ワイヤーの平面方向への開きに要する応力の測定：
上記で作製した衣料用ワイヤーを、オ−トグラフ（株式会社島津製作所製ＡＤ２０００）を使用して、両端を把持して変位速度０．５ｍｍ／ｓｅｃの条件で該衣料用ワイヤーの平面方向に引張り、１０ｍｍの変位量に達した時点の応力を測定した。
【００３９】
衣料用ワイヤーの垂直方向への開きに要する応力の測定：
上記で作製した衣料用ワイヤーを、オ−トグラフ（株式会社島津製作所製ＡＤ２０００）を使用して、両端を把持し、その内の一方の端を変位速度０．５ｍｍ／ｓｅｃの条件で該衣料用ワイヤーの平面方向に対して垂直方向に引張り、１０ｍｍの変位量に達した時点の応力を測定した。
【００４０】
耐クリ−プ性の測定：
上記で作製した衣料用ワイヤーの一方の端部を固定し、もう一方の端部に重り（１５０ｇ）を付け、２３℃、５０％ＲＨの条件下にて１６８時間放置した。その後、重りを取り除き、２３℃、５０％ＲＨの条件下にて１時間放置して、ワイヤーの端部からもう一方の端部までの距離を測定し（図２のＢに相当）、試験前の該距離に対する増加率を算出し、耐クリープ性の指標とした。
【００４１】
実施例１
テレフタル酸単位と、１，９−ノナンジアミン単位および２−メチル−１，８−オクタンジアミン単位（１，９−ノナンジアミン単位：２−メチル−１，８−オクタンジアミン単位のモル比が８０／２０）とからなるポリアミド〔ＰＡ９Ｔ；（株）クラレ製、ジェネスタＮ１０００Ａ（商品名）〕７５重量部、並びにゾノトライトウィスカ〔宇部マテリアルズ（株）製、ゾノハイジ（商品名）〕２５重量部からなるポリアミド樹脂組成物を用いて、上記した方法で衣料用ワイヤーを作製し、該衣料用ワイヤーの平面方向への開きに要する応力、該衣料用ワイヤーの垂直方向への開きに要する応力および耐クリープ性の測定を行った。その結果を表１に示す。
【００４２】
実施例２
テレフタル酸単位と、１，９−ノナンジアミン単位および２−メチル−１，８−オクタンジアミン単位（１，９−ノナンジアミン単位：２−メチル−１，８−オクタンジアミン単位のモル比が８０／２０）とからなるポリアミド〔ＰＡ９Ｔ；（株）クラレ製、ジェネスタＮ１０００Ａ（商品名）〕７５重量部、並びにマイカ〔山口雲母工業所（株）製、ミカレット（商品名）〕２５重量部からなるポリアミド樹脂組成物を用いて、上記した方法で衣料用ワイヤーを作製し、該衣料用ワイヤーの平面方向への開きに要する応力、該衣料用ワイヤーの垂直方向への開きに要する応力および耐クリープ性の測定を行った。その結果を表１に示す。
【００４３】
実施例３
テレフタル酸単位と、１，９−ノナンジアミン単位および２−メチル−１，８−オクタンジアミン単位（１，９−ノナンジアミン単位：２−メチル−１，８−オクタンジアミン単位のモル比が８０／２０）とからなるポリアミド〔ＰＡ９Ｔ；（株）クラレ製、ジェネスタＮ１０００Ａ（商品名）〕７５重量部、並びにワラストナイトウィスカ〔ＮＹＣＯ  ＭＩＮＥＲＡＬＳ製、ＮＹＡＤ４００（商品名）〕２５重量部からなるポリアミド樹脂組成物を用いて、上記した方法で衣料用ワイヤーを作製し、該衣料用ワイヤーの平面方向への開きに要する応力、該衣料用ワイヤーの垂直方向への開きに要する応力および耐クリープ性の測定を行った。その結果を表１に示す。
【００４４】
実施例４
テレフタル酸単位と、１，９−ノナンジアミン単位および２−メチル−１，８−オクタンジアミン単位（１，９−ノナンジアミン単位：２−メチル−１，８−オクタンジアミン単位のモル比が８０／２０）とからなるポリアミド〔ＰＡ９Ｔ；（株）クラレ製、ジェネスタＮ１０００Ａ（商品名）〕９０重量部、並びに炭素繊維〔東邦テナックス（株）製、ＨＴＡ−Ｃ６−ＮＲ（商品名）〕１０重量部からなるポリアミド樹脂組成物を用いて、上記した方法で衣料用ワイヤーを作製し、該衣料用ワイヤ−の平面方向への開きに要する応力、該衣料用ワイヤーの垂直方向への開きに要する応力および耐クリープ性の測定を行った。その結果を表１に示す。
【００４５】
比較例１
ナイロン６６〔旭化成製、レオナ１３００Ｓ（商品名）〕７５重量部、並びにゾノトライトウィスカ〔宇部マテリアルズ（株）製、ゾノハイジ（商品名）〕２５重量部からなるポリアミド樹脂組成物を用いて、上記した方法で衣料用ワイヤーを作製し、該衣料用ワイヤーの平面方向への開きに要する応力、該衣料用ワイヤーの垂直方向への開きに要する応力および耐クリープ性の測定を行った。その結果を表１に示す。
【００４６】
比較例２
ナイロン６６〔旭化成製、レオナ１３００Ｓ（商品名）〕７５重量部、並びにマイカ〔山口雲母工業所（株）製、ミカレット（商品名）〕２５重量部からなるポリアミド樹脂組成物を用いて、上記した方法で衣料用ワイヤーを作製し、該衣料用ワイヤ−の平面方向への開きに要する応力、該衣料用ワイヤーの垂直方向への開きに要する応力および耐クリ−プ性の測定を行った。その結果を表１に示す。
【００４７】
【表１】
2004183111.tif 000003
【００４８】
表１の結果から、実施例１〜４で得られる本発明の衣料用ワイヤーでは、平面方向への開きに要する応力が大きく、かつ衣料用ワイヤーの垂直方向への開きに要する応力が小さいことから、剛性と柔軟性を併せ持つことがわかる。また、耐クリープ性に優れることから、装着後の変形が小さいことがわかる。
【００４９】
【発明の効果】
本発明の衣料用ワイヤーは、剛性および耐クリープ性に優れていることから、ブラジャー、ブラキャミソール、レオタード、水着、スポーツウェア等の乳房受け用のカップを有する衣類用のワイヤーとして有用である。
【図面の簡単な説明】
【図１】本発明の衣料用ワイヤーの、長さ方向に垂直な方向における断面形状の一例を示す図である。
【図２】本発明の衣料用ワイヤーの平面形状の一例を示す図である。
【符号の説明】
Ｅ１  幅広の領域
Ｅ２  幅広の領域
Ｃ  薄幅の領域
【図１】
2004183111.tif 000004
【図２】
2004183111.tif 000005